ПОЛИУРЕТАНОВЫЙ ПРИВОДНОЙ РЕМЕНЬ

1. Приводной ремень, включающий в себя основную часть ремня из эластомерного материала, растянутое усиление, расположенное в указанной основной части, и контактирующую со шкивом часть, неотделимую от указанной основной части, причем указанный эластомерный материал включает продукт взаимодействия:
(А) композиции на основе полиизоцианатного форполимера, полученной взаимодействием
(i) диизоцианата, выбираемого из группы, состоящей из
(a) пара-фенилендиизоцианата,
(b) 2,6-толуолдиизоцианата и
(c) циклоалифатических диизоцианатов с транс или транс, трансгеометрической структурой;
(ii) полиола, по существу, не содержащего фрагменты, окисляемые при менее чем приблизительно 150°С, и выбираемого из группы, состоящей из
(a) поликарбонатных полиолов,
(b) полиолов сложных полиэфиров и
(c) смесей указанных поликарбонатных полиолов и указанных полиолов сложных полиэфиров; и
(iii) триольного сшивающего агента, выбираемого из указанных полиолов; и добавление туда
(iv) пластификатора, выбираемого из группы, состоящей из сложных диалкилэфиров простых алкилэфиров, сложных диалкилэфиров простых полиалкилэфиров и сложных диалкилэфиров полиэтиленгликоля; и
(В) удлинителя цепи, выбираемого из группы, состоящей из (а) удлинителей цепи на основе ароматических симметричных первичных диаминов, (b) смесей указанных удлинителей цепи на основе ароматических симметричных первичных диаминов и удлинителей цепи на основе ароматических вторичных диаминов и (c) смесей одного или более указанных удлинителей цепи на основе ароматических симметричных первичных диаминов и указанных полиолов.
2. Приводной ремень по п.1, в котором указанное текстильное усиление включает в себя углеволокно.
3. Приводной ремень по п.2, в котором указанное углеволокно находится в форме корда нити углеволокон с промежутками между волокнами и с материалом ремня, проникающим по меньшей мере в часть промежутков корда.
4. Приводной ремень по п.3, дополнительно включающий в себя зубья, образованные основой и разнесенные с наклоном, и износостойкое тканевое усиление, расположенное вдоль периферийных поверхностей зубьев ремня.
5. Приводной ремень по п.1, в котором указанный пластификатор выбирают из группы, состоящей из ди-2-этилгексоатов полиэтиленгликоля, обладающих молекулярной массой от приблизительно 300 до приблизительно 700.
6. Приводной ремень, включающий в себя основную часть ремня из эластомера полиуретана с мочевиной, растянутое усиление, включающее в себя углеволокно, расположенное в указанной основной части, и контактирующую со шкивом часть, неотделимую от указанной основной части, причем указанный эластомер полиуретана с мочевиной включает в себя продукт взаимодействия:
(А) композиции на основе полиизоцианатного форполимера, полученной взаимодействием
(i) диизоцианата, выбираемого из группы, состоящей из (a) пара-фенилендиизоцианата, (b) 2,6-толуолдиизоцианата и (c) циклоалифатических диизоцианатов с транс или транс, трансгеометрической структурой;
(ii) полиола, по существу, не содержащего фрагменты, окисляемые при менее чем приблизительно 150°С, и выбираемого из группы, состоящей из (a) поликарбонатных полиолов, (b) полиолов сложных полиэфиров и (c) смесей указанных поликарбонатных полиолов и указанных полиолов сложных полиэфиров; и
(iii) триольного сшивающего агента, выбираемого из указанных полиолов; и добавление туда
(iv) пластификатора, выбираемого из группы, состоящей из сложных диалкилэфиров простых алкилэфиров, сложных диалкилэфиров простых полиалкилэфиров и сложных диалкилэфиров полиэтиленгликоля; и
(В) удлинителя цепи, выбираемого из группы, состоящей из (а) удлинителей цепи на основе ароматических симметричных первичных диаминов, (b) смесей указанных удлинителей цепи на основе ароматических симметричных первичных диаминов и удлинителей цепи на основе ароматических вторичных диаминов и (c) смесей одного или более указанных удлинителей цепи на основе ароматических симметричных первичных диаминов и указанных полиолов;
причем указанный эластомер полиуретан с мочевиной обладает эквивалентным соотношением изоцианата к амину или гидроксила к амину от приблизительно 0,95:1 до приблизительно 1,20:1, и указанная композиция на основе полиизоцианатного форполимера обладает содержанием изоцианатных групп от приблизительно 2% до приблизительно 12 мас.%.
7. Приводной ремень по п.6, в котором указанный полиол сложного полиэфира представляет собой смесь диола поликапролактона и триола поликапролактона, каждый из которых обладает молекулярной массой в интервале от приблизительно 300 до приблизительно 4000.
8. Приводной ремень по п.7, в котором указанный диол поликапролактона обладает молекулярной массой от приблизительно 1500 до приблизительно 2500 и указанный триол поликапролактона обладает молекулярной массой от приблизительно 1000 до приблизительно 4000.
9. Приводной ремень по п.6, в котором указанный полиол сложного полиэфира представляет собой диол или триол поли(гексаметиленадипината), обладающий молекулярной массой от приблизительно 500 до приблизительно 4000.
10. Приводной ремень по п.7, в котором указанный пластификатор представляет собой ди-2-этилгексоат полиэтиленгликоля, обладающий молекулярной массой от приблизительно 300 до приблизительно 700.
11. Приводной ремень по п.6, в котором указанный триол составляет от 5% до приблизительно 35 мас.% полиола в форполимере, и указанный пластификатор составляет от 5% до приблизительно 15 мас.% указанного форполимера.
12. Изделие, подвергающееся при применении динамической нагрузке, выбираемое из группы, состоящей из ремня, бельтинга, гибкой втулочной муфты и рукава, включающее в себя эластомер полиуретан с мочевиной в качестве своей первичной эластомерной композиции и волокнистое текстильное усиление, выбираемое из растянутого корда, тканого материала и нетканого материала, причем указанное усиление имеет промежутки между волокнами, которые, по существу, заполнены указанным эластомером; причем указанный эластомер включает в себя продукт взаимодействия:
(А) композиции на основе полиизоцианатного форполимера, полученной взаимодействием
(i) диизоцианата, выбираемого из группы, состоящей из
(a) пара-фенилендиизоцианата,
(b) 2,6-толуолдиизоцианата и
(c) циклоалифатических диизоцианатов с транс или транс, трансгеометрической структурой;
(ii) полиола, по существу, не содержащего фрагменты, окисляемые при менее чем приблизительно 150°С, и выбираемого из группы, состоящей из
(a) поликарбонатных полиолов,
(b) полиолов сложных полиэфиров и
(c) смесей указанных поликарбонатных полиолов и указанных полиолов сложных полиэфиров; и
(iii) триольного сшивающего агента, выбираемого из указанных полиолов; и добавление туда
(iv) пластификатора, выбираемого из группы, состоящей из сложных диалкилэфиров простых алкилэфиров, сложных диалкилэфиров простых полиалкилэфиров и сложных диалкилэфиров полиэтиленгликоля; и
(В) удлинителя цепи, выбираемого из группы, состоящей из (а) удлинителей цепи на основе ароматических симметричных первичных диаминов, (b) смесей указанных удлинителей цепи на основе ароматических симметричных первичных диаминов и удлинителей цепи на основе ароматических вторичных диаминов и (c) смесей одного или более указанных удлинителей цепи на основе ароматических симметричных первичных диаминов и указанных полиолов;
в котором указанный триол составляет от 5% до приблизительно 35 мас.% полиола в форполимере, и указанный пластификатор составляет от 5% до приблизительно 15 мас.% указанного форполимера.
13. Изделие по п.12, в котором пластификатором является ди-2-этилгексоат полиэтиленгликоля, обладающий молекулярной массой от приблизительно 300 до приблизительно 700.
14. Изделие по п.12, в котором пластификатором является ди-2-этилгексоат полиэтиленгликоля 4000.
15. Способ, включающий в себя:
(А) взаимодействие (i) диизоцианата, выбираемого из группы, состоящей из
(a) пара-фенилендиизоцианата,
(b) 2,6-толуолдиизоцианата и
(c) циклоалифатических диизоцианатов с транс или транс, трансгеометрической структурой;
(ii) полиола, по существу, не содержащего фрагменты, окисляемые при менее чем приблизительно 150°С, и выбираемого из группы, состоящей из
(a) поликарбонатных полиолов,
(b) полиолов сложных полиэфиров и
(c) смесей указанных поликарбонатных полиолов и указанных полиолов сложных полиэфиров; и
(iii) триольного сшивающего агента, выбираемого из указанных полиолов, с образованием композиции на основе полиизоцианатного форполимера;
(В) добавление к указанному форполимеру до или после указанного взаимодействия, пластификатора, выбираемого из группы, состоящей из сложных диалкилэфиров простых алкилэфиров, сложных диалкилэфиров простых полиалкилэфиров и сложных диалкилэфиров полиэтиленгликоля;
(С) добавление удлинителя цепи, выбираемого из группы, состоящей из (а) удлинителей цепи на основе ароматических симметричных первичных диаминов, (b) смесей указанных удлинителей цепи на основе ароматических симметричных первичных диаминов и удлинителей цепи на основе ароматических вторичных диаминов и (c) смесей одного или более указанных удлинителей цепи на основе ароматических симметричных первичных диаминов и указанных полиолов; с образованием реакционноспособного уретана;
(D) формование изделия, подвергающегося при применении динамической нагрузке, выбираемого из группы, состоящей из ремня, бельтинга, гибкой втулочной муфты и рукава;
(Е) прикрепление в или на поверхности указанного изделия текстильного усиления, обладающего промежутками между своими волокнами, с указанным реакционноспособным уретаном, проникающим по меньшей мере в некоторые из указанных промежутков до или во время указанного формования.
16. Способ по п.15, в котором пластификатором является ди-2-этилгексоат полиэтиленгликоля, обладающий молекулярной массой от приблизительно 300 до приблизительно 700.
17. Способ по п.16, в котором указанный триол составляет от 5% до приблизительно 35 мас.% полиола в форполимере, и указанный пластификатор составляет от 5% до приблизительно 15 мас.% указанного форполимера.
18. Способ по п.17, в котором указанный полиол сложного полиэфира представляет собой смесь диола поликапролактона и триола поликапролактона, каждый из которых обладает молекулярной массой в интервале от приблизительно 300 до приблизительно 4000.
19. Способ по п.18, в котором указанный диол поликапролактона обладает молекулярной массой от приблизительно 1500 до приблизительно 2500 и указанный триол поликапролактона обладает молекулярной массой от приблизительно 1000 до приблизительно 4000.